(57)【要約】【課題】塗膜の耐久性を改善し、長期間メンテナンスが不要で、長い耐用年数の防水屋根が可能な建造物屋根の塗装方法及びこれに使用するための上塗り塗料を提供する。【解決手段】下塗り材として、２液混合ポリウレタン系発泡塗装材を塗装して常温硬化させ、下記の塗料を上塗り塗料とし、少なくとも２回塗装した後、常温硬化させる。（１）アクリル系合成樹脂エマルジョン。（２）着色顔料。（３）白色体質顔料。（４）真空バルーン。（５）シラスバルーン。（６）塗膜添加剤。（７）水。上塗り塗料には真空バルーンが配合され、塗膜表面に真空バルーンが浮き上がり、上塗り第１層８ａ、及び上塗り第２層８ｂそれぞれには、真空バルーン９ａ，９ｂが浮き上がって配列する。このため、塗膜表面は親水化されるとともに、それぞれの層間接着性が高くなるうえ、真空バルーンが配列した層が補強層となるため、全体として塗膜強度及び耐久性が高くなる。【選択図】図３
2019005693.tif 000002
【特許請求の範囲】
【請求項１】
建造物屋根の塗装方法であって、
下塗り材として、２液混合ポリウレタン系発泡塗装材を塗装して常温硬化させ、
下記の塗料を上塗り塗料とし、少なくとも２回塗装した後、常温硬化させることを特徴とする建造物屋根の塗装方法。
（１）アクリル系合成樹脂エマルジョン
（２）着色顔料
（３）白色体質顔料
（４）真空バルーン
（５）シラスバルーン
（６）塗膜添加剤
（７）水
【請求項２】
前記着色顔料は、酸化チタン及び／又は酸化鉄(III)である請求項１に記載の建造物屋根の塗装方法。
【請求項３】
前記白色体質顔料は、炭酸カルシウム、硫酸バリウム、水酸化アルミニウム及びクレーから選ばれる少なくとも一つである請求項１又は２に記載の建造物屋根の塗装方法。
【請求項４】
前記塗膜添加剤は、塗膜形成助剤、分散剤、凍結防止剤、消泡剤、防腐剤、防黴剤及び防藻剤から選ばれる少なくとも一つである請求項１〜３のいずれかに記載の建造物屋根の塗装方法。
【請求項５】
前記真空バルーンは、セラミック真空バルーンである請求項１〜４のいずれかに記載の建造物屋根の塗装方法。
【請求項６】
前記下塗り材を塗装する前に、下地表面にプライマー塗料を塗装しておく請求項１〜５のいずれかに記載の建造物屋根の塗装方法。
【請求項７】
請求項１〜６のいずれかに記載の建造物屋根の塗装方法に使用するための上塗り塗料であって、下記成分を含むことを特徴とする上塗り塗料。
（１）アクリル系合成樹脂エマルジョン
（２）着色顔料
（３）白色体質顔料
（４）真空バルーン
（５）シラスバルーン
（６）塗膜添加剤
（７）水
【発明の詳細な説明】
【技術分野】
【０００１】
本発明は、断熱防水性が良好であり、長期間メンテナンスが不要で耐久性の高い建造物屋根の塗装方法及びこれに使用するための上塗り塗料に関する。
【背景技術】
【０００２】
住宅、ビル、マンション等の建造物の屋根は、従来から断熱材としてポリエチレンフォーム、ポリスチレンフォーム、ポリウレタンフォーム、フェノール樹脂フォーム等の樹脂系断熱ボードが使用され、防水材として塩化ビニル系樹脂防水シート、ゴム系防水シート、アスファルト系防水工法、塗膜防水工法等が採用されてきた（特許文献１）。特許文献２〜３には塩化ビニル系樹脂防水シートが提案され、特許文献４〜５にはポリウレタン系樹脂防水シートが提案されている。
【先行技術文献】
【特許文献】
【０００３】
【特許文献１】特開２０１６−０００９２８号公報
【特許文献２】特開２０１２−１３２２６４号公報
【特許文献３】特開２００９−１４４３９１号公報
【特許文献４】特開２００１−１１５６０９号公報
【特許文献５】特開２０１１−１５６５１６号公報
【発明の概要】
【発明が解決しようとする課題】
【０００４】
しかし、従来の技術は、塗膜の防水性の耐久性に問題があり、長い耐用年数の防水屋根とすることは困難であった。例えば塩化ビニル系樹脂防水シートは、数年で収縮し亀裂が入ってしまい、雨漏れしてしまう問題がある。ほかの断熱材や防水工法も、トップコートに問題があり、長い耐用年数の防水屋根は実現していないのが実情である。
【０００５】
本発明は、前記従来の問題を解決するため、塗膜の耐久性を改善し、長期間メンテナンスが不要で、長い耐用年数の防水屋根が可能な建造物屋根の塗装方法及びこれに使用するための上塗り塗料を提供する。
【課題を解決するための手段】
【０００６】
本発明の建造物屋根の塗装方法は、下塗り材として、２液混合ポリウレタン系発泡塗装材を塗装して常温硬化させ、下記の塗料を上塗り塗料とし、少なくとも２回塗装した後、常温硬化させることを特徴とする。
（１）アクリル系合成樹脂エマルジョン
（２）着色顔料
（３）白色体質顔料
（４）真空バルーン
（５）シラスバルーン
（６）塗膜添加剤
（７）水
【０００７】
本発明の上塗り塗料は、前記の建造物屋根の塗装方法に使用するための上塗り塗料であって、下記成分を含むことを特徴とする。
（１）アクリル系合成樹脂エマルジョン
（２）着色顔料
（３）白色体質顔料
（４）真空バルーン
（５）シラスバルーン
（６）塗膜添加剤
（７）水
【発明の効果】
【０００８】
本発明は、下塗り材として２液混合ポリウレタン系発泡塗装材を塗装して常温硬化させた下塗り層と、前記の上塗り塗料を２回以上塗装したトップコート層を組み合わせたことにより、塗膜の耐久性を改善し、長期間メンテナンスが不要で、長い耐用年数の防水屋根を提供できる。すなわち、本発明の上塗り塗料は白色の体質顔料により太陽光線を反射して劣化を防止し、真空バルーンにより断熱・遮熱性を向上し、さらに真空バルーンは塗膜表面に配列するため、雨水により塗膜表面を洗い流されて低汚染性にしたことにより、塗膜の耐久性を改善し、長期間メンテナンスが不要で長い耐用年数の防水屋根を提供できる。加えて、本発明の上塗り塗料は少なくとも２回以上塗装するため、真空バルーンは１層目の塗膜表面に浮き上がり、塗膜表面を親水化させるため、２層目以降の塗膜との接着性が高くなるうえ、真空バルーンが配列した層が補強層となるため、全体として塗膜強度及び耐久性が高くなる。
【図面の簡単な説明】
【０００９】
【図１】図１は、本発明の一実施形態における新築仕様の上塗り塗装した建造物屋根の模式的断面図である。
【図２】図２は同、塩ビシート防水の改修仕様の模式的断面図である。
【図３】図３は同、トップコート層の模式的拡大断面図である。
【発明を実施するための形態】
【００１０】
本発明は、建造物屋根の塗装方法であって、まず下塗り材として、２液混合ポリウレタン系発泡塗装材を塗装して常温硬化させる。下塗り材は、ウレタン原料２液を混合し、エアーで吹き付けることにより、一例として発泡倍率２倍の断熱ウレタン防水ゴム層が形成される。断熱ウレタン防水ゴム層の厚さは１〜５ｍｍが好ましく、さらに好ましくは２〜４ｍｍである。このような下塗り材としては、例えば（株）ダイフレックス社製、商品名"ＧＥＴ−１０００"がある。
【００１１】
次に、下記の塗料を上塗り塗料とし、少なくとも２回塗装した後、常温硬化させる。硬化後のトップコート層の厚さは０．５〜１．５ｍｍが好ましい。
（１）アクリル系合成樹脂エマルジョン
（２）着色顔料
（３）白色体質顔料
（４）真空バルーン
（５）シラスバルーン
（６）塗膜添加剤
（７）水
【００１２】
アクリル系合成樹脂エマルジョンは、塗料成分のマトリックスバインダー成分となるものであり、水系塗料には有用で耐久性も良い。アクリル系合成樹脂エマルジョンは上塗り塗料中１５〜３０重量％（固形分で１０〜２０重量％）添加するのが好ましい。
【００１３】
着色顔料は酸化チタン、酸化鉄(III)等が好ましい。着色顔料は目的とする塗膜の色調によって適宜選択できる。着色顔料は上塗り塗料中５〜１５重量％添加するのが好ましい。
【００１４】
白色体質顔料は、炭酸カルシウム、硫酸バリウム、水酸化アルミニウム及びクレーから選ばれる少なくとも一つであるのが好ましい。ここで体質顔料とは、それ自体の屈折率は低く隠ぺい性に大きな影響はないが、増量剤として加えられ、流動性、強度、光学的性質の改善に用いられる白色顔料であてる。白色体質顔料は上塗り塗料中１５〜２５重量％添加するのが好ましい。
【００１５】
真空バルーンは、セラミック真空バルーンであるのが好ましい。真空バルーンは、上塗り塗料中５〜２５重量％添加するのが好ましい。さらに好ましくは１０〜２０重量％である。真空バルーンの一例としては、大倉ケミテック（株）社製、商品名“ＵＴＰ−１０１"（平均粒子径１０〜１００μｍ）がある。
【００１６】
シラスバルーンは、トップコート層の表面を親水性にし、防汚性を向上するために使用する。シラスバルーンは、上塗り塗料中５〜１５重量％添加するのが好ましい。シラスバルーンの一例としては、株式会社アクシーズ社製、商品名"ウィンライトＭＳＢ−３０１１Ｓ"（平均粒子径１０〜１００μｍ）、豊和直株式会社社製、商品名"トワナライトＳＹＢ−５０００”（平均粒子径１０〜１００μｍ）がある。
【００１７】
塗膜添加剤は、塗膜形成助剤、分散剤、凍結防止剤、消泡剤、防腐剤、防黴剤及び防藻剤から選ばれる少なくとも一つであるのが好ましい。塗膜添加剤は、上塗り塗料中５〜１５重量％添加するのが好ましい。さらに詳しくは、上塗り塗料中、塗膜形成助剤は上塗り塗料中０．５〜１重量％、分散剤は０．４〜０．８重量％、凍結防止剤は０．４〜０．８重量％、消泡剤は０．２〜０．６重量％、防腐・防黴・防藻剤は０．１〜０．５重量％それぞれ添加するのが好ましい。
【００１８】
水は５〜２５重量％添加するのが好ましく、さらに好ましくは１０〜２０重量％である。水を加えて、粘度８０００〜１４０００センチポイズ（Ｂ型粘度計、１０ｒｐｍ，温度２５℃）とするのが好ましい。固形分の好ましい割合は５５〜６５重量％である。以上の塗料成分とその配合割合をまとめると次の表１のようになる。
【００１９】
【表１】
2019005693.tif 000003
【００２０】
前記下塗り材を塗装する前には、下地表面にプライマー塗料を塗装しておくのが好ましい。下地が金属の場合は２液エポキシ系プライマー（溶剤系）、砂付きアスファルト・シングル屋根の場合は２液エポキシ系プライマー（水系）、塩化ビニル樹脂シートの場合は１液エポキシ系プライマーの場合は２液エポキシ系プライマー（弱溶剤系）、繊維強化樹脂（ＦＲＰ）の場合は２液ポリエステル複合系プライマーの場合は２液エポキシ系プライマー（溶剤系）がそれぞれ好ましい。
【００２１】
以下図面を用いて説明する。以下の図面において、同一符号は同一物を示す。図１は、本発明の一実施形態における新築仕様の上塗り塗装した建造物屋根の模式的断面図である。ＡＬＣ（高温高圧蒸気養生された軽量気泡コンクリート,Autoclaved Lightweight aerated Concreteの略）、鉄筋ＰＣ（プレキャスト  コンクリート）等の屋根躯体１の上にポリエチレンフォーム、ポリスチレンフォーム、ポリウレタンフォーム、フェノール樹脂フォーム等の樹脂系断熱ボード等の樹脂発泡断熱材３を接着剤により固定する。その表面に厚さ１〜５ｍｍのゴム化改質アスファルトシート防水層４を形成する。これは自着シートである。立ち上がり部２には補強材７を入れる。その後、ゴム化改質アスファルトシート防水層４の表面に厚さ１〜５ｍｍの断熱ウレタン防水ゴム層５を形成し、その表面に本発明のトップコート層６を形成する。
【００２２】
図２は同、塩ビシート防水の改修仕様の模式的断面図である。躯体１の上にポリエチレンフォーム、ポリスチレンフォーム、ポリウレタンフォーム、フェノール樹脂フォーム等の樹脂系断熱ボード等の断熱材１０と、その上の不織布層１１と、その表面の塩化ビニルシート１２が積層されている。固定ピン１３ａは断熱材１０を固定しており、固定ピン１３ｂは塩化ビニルシート１２を固定し、塩化ビニルシート１２は固定ピン１３ｂの座金に熱融着されている。
ここまでは既設である。塩化ビニルシート１２の表面に厚さ１〜５ｍｍのゴム化改質アスファルトシート防水層１４を形成する。これは自着シートである。立ち上がり部２には補強材７を入れる。その後、ゴム化改質アスファルトシート防水層１４の表面に厚さ１〜５ｍｍの断熱ウレタン防水ゴム層５を形成し、その表面に本発明のトップコート層６を形成する。
【００２３】
図３は同、トップコート層６の模式的拡大断面図である。上塗り塗料には真空バルーンが配合され、塗膜表面に真空バルーンが浮き上がり、上塗り第１層８ａ、及び上塗り第２層８ｂそれぞれには、真空バルーン９ａ，９ｂが浮き上がって配列した層である。このため、塗膜表面は親水化されるとともに、それぞれの層間接着性が高くなるうえ、真空バルーンが配列した層が補強層となるため、全体として塗膜強度及び耐久性が高くなる。
【実施例】
【００２４】
以下実施例を用いて、本発明をさらに具体的に説明する。なお、本発明は下記の実施例に限定されるものではない。
【００２５】
（各特性の測定試験方法）
（１）メタルハライド式ウェザーメーターによる促進耐候性試験
(a)試験機：岩崎電気株式会社製、型番“ＳＵＶ−Ｗ１６１”
(b)光源：メタルハライドランプ
(c)光線波長：２９５〜４５０ｎｍ
(d)放射照度：１５０±８Ｗ／ｃｍ2
(e)温度：６３±３℃
(f)シャワー：６０分中１０秒間降雨先降り運転
(g)有効照射面積：１９０ｍｍ×４２２ｍｍ
(h)運転サイクル：２５０Ｈｒ
（２）ひび割れ有無
メタルハライド式ウェザーメーターによる促進試験後の試料表面を目視により観察し、次のように評価した。
Ａ：ひび割れなし
Ｂ：僅かにひび割れあり、補修必要
Ｃ：大きなひび割れあり、補修必要
（４）変色
メタルハライド式ウェザーメーターによる促進試験後の試料表面を目視により観察し、次のように評価した。
Ａ：変色なし
Ｂ：変色あるが実用的に問題ない程度で目立たない、補修不要
Ｃ：やや目立つ変色、補修必要
Ｄ：明らかに変色しており、補修必要
【００２６】
（実施例１〜４）
本実施例は新築の建築物屋根の例である。図１に示すように、屋根材パネル１の上に樹脂発泡断熱材３を接着剤により固定し、その表面に厚さ１.９ｍｍのゴム化改質アスファルトシート防水層４を形成し、立ち上がり部２には補強材７を入れた。その後、ゴム化改質アスファルトシート防水層４の表面に厚さ３ｍｍの断熱ウレタン防水ゴム層５を形成し、その表面にトップコート層６（２層で厚さ計１ｍｍ）を形成した。トップコート層６の塗料は次の表２のとおりであった。
【００２７】
【表２】
2019005693.tif 000004
【００２８】
得られた塗装物のメタルハライド式ウェザーメーターによる促進試験の結果はまとめて表３に示す。また紫外線透過試験は、３２０〜３８０ｎｍの紫外線を９９％カットし、透過部分は１％であった。
【００２９】
（比較例１）
真空バルーンの代わりに石英等の骨材を配合した以外は実施例１と同様に実験した。得られた塗装物のメタルハライド式ウェザーメーターによる促進試験の結果はまとめて表３に示す。
【００３０】
（実施例５）
新築の建築物屋根に代えて、既存のプレハブ住宅の屋根に塩化ビニル樹脂シートを施行して７年間使用した補修用屋根とした以外は実施例１と同様に実験した。得られた塗装物のメタルハライド式ウェザーメーターによる促進試験の結果はまとめて表３に示す。
【００３１】
【表３】
2019005693.tif 000005
【００３２】
表３から明らかなとおり、本発明の実施例１〜５の屋根は、耐久性が高く、光沢がよく、ひび割れはなく、変色もないことが確認できた。これに対し、比較例１の耐久性は低かった。
【産業上の利用可能性】
【００３３】
本発明は一般の建造物、ビル、マンション、工場、事務所などの屋根に好適である。とくに集合住宅（マンション）などで通常行われている１０〜１５年ごとの大規模修繕工事を大幅に延長することができ、修繕管理コストを大幅に低下することができる。
【符号の説明】
【００３４】
１  屋根躯体
２  立ち上がり部
３  樹脂発泡断熱材
４，１４  ゴム化改質アスファルトシート防水層
５  断熱ウレタン防水ゴム層
６  トップコート層
７  補強材
８ａ  上塗り第１層
８ｂ  上塗り第２層
９ａ，９ｂ  真空バルーン
１０  断熱材
１１  不織布層
１２  塩化ビニルシート
１３ａ，１３ｂ  固定ピン
【図１】
2019005693.tif 000006
【図２】
2019005693.tif 000007
【図３】
2019005693.tif 000008